【手続補正書】
【提出日】平成23年2月16日(2011.2.16)
【手続補正１】
【補正対象書類名】特許請求の範囲
【補正対象項目名】全文
【補正方法】変更
【補正の内容】
【特許請求の範囲】
【請求項１】
反応物と、
カルシウム源と、
フィラーと
を含み、
配合物の硬化後、酸化カルシウムと全二酸化ケイ素のモル比は０．８０〜１．８０であり、
配合物の硬化後、酸化カルシウムと残留二酸化ケイ素のモル比は１．０〜８．０であり、
全二酸化ケイ素のモル比は配合物中の任意の供給源由来の反応シリカの和を含む、
セメント系配合物（ｃｅｍｅｎｔｉｔｉｏｕｓ ｆｏｒｍｕｌａｔｉｏｎ）。
【請求項２】
反応物が、２５重量％未満で供給されるポゾランであり、ブレーン値５００ｍ2／ｋｇを超える、請求項１に記載の配合物。
【請求項３】
反応物が、結晶質シリカである、請求項１又は２に記載の配合物。
【請求項４】
硬化後の配合物が、１５％未満のマトリックス中の残留シリカ含量を有する、請求項１〜３の何れか１項に記載の配合物。
【請求項５】
反応物は、直径が２０ミクロン未満であり、ｄ５０が１５ミクロン未満である、請求項１〜４の何れか１項に記載の配合物。
【請求項６】
反応物と、
カルシウム源と、
フィラーと
を含み、
反応物が、結晶質シリカおよびアルミナ源を含み、
反応物が、ブレーン値５００ｍ2／ｋｇを超え、配合物の硬化後、カルシウム含量と（ＳｉＯ2＋Ａ１2Ｏ3）含量の重量比が０．５０〜１．３０であり、Ａｌと［Ａｌ＋Ｓｉ］の重量比が０．０６〜０．１４である、
セメント系配合物（ｃｅｍｅｎｔｉｔｉｏｕｓ  ｆｏｒｍｕｌａｔｉｏｎ）。
【請求項７】
アルミナ源が、アルミナ三水和物および粘土から選択される、請求項６に記載の配合物。
【請求項８】
乾燥重量基準で配合物の３０重量％以下で供給される結晶質シリカの反応物を含み、
反応物が、添加剤の存在下で水熱硬化中に反応し、添加剤が、添加剤を含まない等価の配合物と比較して配合物の硬化時間を増加することによって反応性を強化し、
添加剤が、アルミナ源、触媒、消泡剤、粘土およびそれらの組合せからなる群から選択される、
セメント系配合物（ｃｅｍｅｎｔｉｔｉｏｕｓ ｆｏｒｍｕｌａｔｉｏｎ）。
【請求項９】
粘土が、全乾燥成分に対して５重量％未満の量のヒドロキシル化粘土である、請求項８に記載の配合物。
【手続補正２】
【補正対象書類名】明細書
【補正対象項目名】００２５
【補正方法】変更
【補正の内容】
【００２５】
本明細書に記載の反応物は、フィラーおよびカルシウム源と合わせることによってセメント系配合物が提供される。適切なフィラーは、それ自体が一般に反応性でなく、反応物と異なり、一般に、実質的に溶解しない材料である。フィラーは、完全に不活性であっても、部分的に不活性であってもよい。部分的に不活性なフィラーの例は粘土である。フィラーはまた、その中にフィラーが供給される配合物の水和に対してほとんど影響しない石灰質材料も含むことができる。適切な例として、炭酸カルシウムまたは石灰石、膨張パーライト、タルク、スラグ、石灰、ドロマイト、粘板岩ダストおよび輝緑石ダストが挙げられる。一部の実施形態では、石灰質材料は、反応物材料（例えば、シリカ質石灰石堆積物）を含むことができることも理解されよう。随伴非粘土鉱物もフィラーとしてみなすことができる。石灰が配合物中に供給される場合、大幅な量が消費され、石灰がセメント系反応中に遊離し、それによって、硬化後に起きる石灰華（ｌｉｍｅ  ｂｌｏｏｍｉｎｇ）を低減する。この石灰華は、硬化が水熱条件下である場合、通常発生する。
適切なフィラー材料は、乾燥配合物の約２０〜８０重量％または２５〜７０重量％または３０〜６５重量％の範囲の量で添加される。一部の実施形態では、フィラー量は、６０重量％未満であっても５０重量％未満であってもよい。フィラーの粒径は、通常１．５ｍｍ未満である。非常に微細な粒子のフィラーが、最近および公知のセメント配合物で使用されるが、本明細書に記載の１つまたは複数の実施形態では、好ましいフィラーはより粗い粒径を有してもよいことが分かっている。好ましくは、フィラー材料は、５０ミクロン未満、好ましくは３０ミクロン未満の平均粒径を有する。フィラーは、一般に、低密度であり、立方メートル当たり約９０〜１３０キログラム（ｋｇ／ｍ3）である。
【手続補正３】
【補正対象書類名】明細書
【補正対象項目名】０１３３
【補正方法】変更
【補正の内容】
【０１３３】
表１８のセメント系配合物は、表１４に記載のものと同様に、硬化し、酸不溶残渣技法および定量Ｘ線回折を使用して、残留石英含量を分析することによって未反応シリカ含量を明らかにした。加えて、硬化製品それぞれの一部分の飽和最終強度（ｓａｔｕｒａｔｅｄ  ｕｌｔｉｍａｔｅ  ｓｔｒｅｎｇｔｈ）および飽和最終歪（ｓａｔｕｒａｔｅｄ  ｕｌｔｉｍａｔｅ  ｓｔｒａｉｎ）を双方とも曲げモードにおいて評価し（既に記載したのと同様の３点曲げ分析を使用して）、ならびに炭酸化前後の水分移動を評価した（表１９Ａ）。表１９Ａは、反応物としての粘土が、アルミナ三水和物を伴うシリカ砂と比較して、セメント系製品に対してより優れてはいなくても匹敵する構造特性を提供することを示す。さらには、粘土を含む配合物は、反応性が大きいので、それから形成されるマトリックスが非常に少ないおよび／またはごくわずかな残留石英含量を有する。粘土とフィラーの比は、所望のように調整することによってマトリックスの望ましい構造的および／または化学的特性を実現することができる。したがって、反応物として粘土を含む本明細書の配合物は、シリカ砂を用いて既に作製したセメント系配合物のための好ましい代替物になり得る。実際、粘土は、カルシウム源およびフィラーと一緒に、粘土がより劣る反応物で置換されている組成物と比較して、それから形成された製品の化学的および機械的特性を保持または凌駕する（配合物Ａ３を参照されたい）。
【手続補正４】
【補正対象書類名】明細書
【補正対象項目名】０１３４
【補正方法】変更
【補正の内容】
【０１３４】
【表３２】
2010540401.tif 000001
【手続補正５】
【補正対象書類名】明細書
【補正対象項目名】０１３５
【補正方法】変更
【補正の内容】
【０１３５】
少なくとも１つの形態では、触媒の挙動と同様に、粘土は、本明細書に記載の配合物用のカルシウム源を含む反応の反応性を増進することになる。粘土が、反応性を促進するための反応物および添加剤として供給される場合にこれが行われる。粘土は、反応性を増進するのみでなく、水熱条件下でセメント系配合物の反応時間（硬化時間として）を低減し、水熱硬化中のピーク温度までの時間を低減する。この例は、表１９Ｂおよび２０で提供される。
【手続補正６】
【補正対象書類名】明細書
【補正対象項目名】０１３６
【補正方法】変更
【補正の内容】
【０１３６】
表１９Ｂを参照すると、配合物の反応性を改良するための促進剤としての粘土は、粘土を含まない類似の配合物（Ｂ３）と比較して配合物Ｂ４で供給される。双方の配合物では、反応物は、砂（ｄ50が約２０μｍ）として供給され、カルシウム源は、普通セメントであり；市販の高範囲減水剤（ｈｉｇｈ  ｒａｎｇｅ  ｗａｔｅｒ  ｒｅｄｕｃｅｒ）の形態の促進剤（ａｃｃｅｌｅｒａｔｉｎｇ  ａｇｅｎｔ）も双方の反応を促進するために双方の配合物に添加された。表１９Ｂおよび２０の量はすべて、重量部である。表２０では、配合物Ｂ６〜Ｂ８は、２つの異なる促進剤、すなわち、粘土（Ｂ６およびＢ７）または市販の高範囲減水剤（ｈｉｇｈ  ｒａｎｇｅ ｗａｔｅｒ  ｒｅｄｕｃｅｒ）（Ｂ８）のうちの１つを含有し、促進剤はすべて、同じ重量部を提供するために添加された。これらの３つの配合物を促進剤を含まない対照配合物（Ｂ５）と比較した。表２０の配合物はすべて、普通ポルトランドセメントである同じ量の同じカルシウム源、同じ量の粗い石灰石と同じフィラー、セルロースパルプの形態の同じ強化用繊維、およびプロセス助剤の形態の同じ量の添加剤を含有した。かかる配合物すべての反応物はまた、同じであり、砂の形態であった（ｄ50が約２０μｍ）。
【手続補正７】
【補正対象書類名】明細書
【補正対象項目名】０１３７
【補正方法】変更
【補正の内容】
【０１３７】
表１９Ｂおよび２０の配合物すべてで、粘土は、モンモリロナイト粘土の形態であった。次いで、成分のすべてを混合することによって、スラリーを形成し、断熱カロリメータ内に置き、最高温度（Ｔ）に到達する時間および反応の最高温度（最初の４８時間内）を記録した。表２０は、本明細書に記載の改良反応物（例えば、粘土）を有する配合物では、反応速度がより速く、ピーク温度が、わずかに低いことを示す。
【手続補正８】
【補正対象書類名】明細書
【補正対象項目名】０１３８
【補正方法】変更
【補正の内容】
【０１３８】
【表３３】
2010540401.tif 000002
【手続補正９】
【補正対象書類名】明細書
【補正対象項目名】０１４０
【補正方法】変更
【補正の内容】
【０１４０】
これとともに、表１９Ｂおよび２０は、粘土含量を本明細書に記載のセメント系配合物において操作することによって本明細書に記載の配合物の反応性および／または反応時間を改良することができることを示す。粘土は、カルシウム源と反応物とを含む配合物の反応性を増進する働きをし、５０％を超えて、全体の反応時間を低減した（最高温度までの時間によって求める）。とりわけ、粘土の添加は、本明細書に記載の配合物の水和反応を改良し、促進することが分かった（例えば、Ｂ４、Ｂ６およびＢ７）。